(57)【特許請求の範囲】
【請求項１】
モリブデン、ビスマスおよび鉄を必須成分とする原料塩水溶液または水性スラリーの加熱処理物（触媒前駆体Ｐ１）とバインダーの混合物（触媒前駆体Ｐ２）を成型、焼成してなる触媒であって、前記触媒前駆体Ｐ１の減量率が１０質量％以上４０質量％未満の範囲であることを特徴とする、不飽和アルデヒドおよび／または不飽和カルボン酸合成用触媒。
ただし、触媒前駆体の減量率は、触媒前駆体を空気雰囲気下にて３００℃で１時間加熱した場合に下記式から算出される。
減量率（質量％）＝（触媒前駆体質量−加熱後の触媒前駆体質量）／触媒前駆体質量×１００
【請求項２】
触媒の真密度に対する触媒の見掛け密度の比（触媒の見掛け密度／触媒の真密度）が０．２５〜０．５５の範囲にある、請求項１に記載の不飽和アルデヒドおよび／または不飽和カルボン酸合成用触媒。
【請求項３】
モリブデン、ビスマスおよび鉄を必須成分とする原料塩水溶液または水性スラリーを加熱処理して触媒前駆体Ｐ１を調製した後、Ｐ１にバインダーを添加、混合して触媒前駆体Ｐ２を調製し、Ｐ２を成型、焼成することにより、不飽和アルデヒドおよび／または不飽和カルボン酸合成用触媒を製造する方法において、
前記触媒前駆体Ｐ１の減量率が１０質量％以上４０質量％未満の範囲であることを特徴とする、
不飽和アルデヒドおよび／または不飽和カルボン酸合成用触媒の製造方法。
ただし、触媒前駆体の減量率は、触媒前駆体を空気雰囲気下にて３００℃で１時間加熱した場合に下記式から算出される。
減量率（質量％）＝（触媒前駆体質量−加熱後の触媒前駆体質量）／触媒前駆体質量×１００
【請求項４】
前記バインダーとして前記触媒前駆体Ｐ１の１００質量部に対して５質量部以上３０質量部以下の水を添加、混合する、請求項３に記載の不飽和アルデヒドおよび／または不飽和カルボン酸合成用触媒の製造方法。
【請求項５】
プロピレン、イソブチレン、ｔ−ブチルアルコール、およびメチル−ｔ−ブチルエーテルから選ばれる少なくとも一種の化合物を原料とし、分子状酸素または分子状酸素含有ガスにより気相接触酸化することにより、原料に対応する不飽和アルデヒドおよび／または不飽和カルボン酸を製造する方法において、
請求項１または２に記載の触媒を用いることを特徴とする、不飽和アルデヒドおよび／または不飽和カルボン酸の製造方法。
【発明の詳細な説明】
【０００１】
【発明の属する技術分野】
本発明は、不飽和アルデヒドおよび／または不飽和カルボン酸合成用触媒の製造方法、触媒、およびその触媒を用いた不飽和アルデヒドおよび／または不飽和カルボン酸の製造方法に関する。詳しくは活性、選択率および機械強度に優れた不飽和アルデヒドおよび／または不飽和カルボン酸合成用触媒を再現性よく製造するに好適な触媒の製造方法、その製造方法で得られた触媒、並びにその触媒の存在下に、プロピレン、イソブチレン、ｔ−ブチルアルコールおよびメチル−ｔ−ブチルエーテルから選ばれる少なくとも一種の化合物を原料とし、分子状酸素または分子状酸素含有ガスにより気相接触酸化することにより、不飽和アルデヒドおよび／または不飽和カルボン酸を製造する方法に関する。
【０００２】
【従来の技術】
プロピレン、イソブチレン、ｔ−ブチルアルコールおよびメチル−ｔ−ブチルエーテルから選ばれる少なくとも一種の化合物を気相接触酸化して、それぞれに対応する不飽和アルデヒドおよび／または不飽和カルボン酸を効率よく製造するための改良触媒に関しては数多く提案されている。
例えば、特開昭５０−１３３０８、同５０−４７９１５号各公報にはＭｏ、Ｂｉ、Ｆｅ、Ｓｂ、およびＮｉを含み、更にＫ、ＲｂおよびＣｓの少なくとも一種の元素を必須成分とする触媒が開示されている。特開昭６４−５６６３４号にはＭｏ、ＢｉおよびＦｅを含み、更にＮｉおよびＣｏの少なくとも一種の元素を必須成分とする触媒が開示されている。特公昭５６−２３９６９号にはＭｏ、ＢｉおよびＦｅを含み、更にIIＡおよびIIＢ族の少なくとも一種の元素を必須成分とする触媒が開示されている。
【０００３】
前記触媒の工業的使用においては、一般的に熱交換型多管式反応器が用いられるが、触媒は該反応器に設置されている数メートルから十数メートルの長さを有する反応管に落下させながら充填されるため、該触媒は高い活性および目的生成物の選択率に加えて十分な機械強度も兼ね備えている必要がある。
また、工業的規模では数トンから数十トンという大量の触媒が必要であることから、複数回にわたって製造される触媒の活性、目的生成物の選択率および機械強度はばらつきが小さい（再現性が良い）ほど好ましいことは当業者なら十分認識している。
【０００４】
このような見地から、活性、目的生成物の選択率、機械強度に優れた触媒を再現性良く製造するための方法についても数多く提案されている。
例えば、特開平５−２５３４８０号公報には焼成段階における触媒乾燥物の３０重量％以上の部分の層高が２０ｍｍ以上になるようにして塩分解を行う方法が開示されている。特開平８−２３８４３３号公報には２００〜４００℃の温度で熱処理することで硝酸根、アンモニウム根を除去した触媒前駆体を不活性担体に担持する方法が開示されている。特開平９−１０５８７号公報には触媒前駆体である乾燥品を２００〜４５０℃の温度に保たれた流通ガス中に徐々に添加して塩分解した後、成型、焼成する方法が開示されている。特開２００１−９６１６２号公報には強熱後の減量率が１〜５％となる触媒前駆体粉末を成型、焼成する方法が開示されている。
【０００５】
上記の触媒製造方法に関する従来の提案（特開平５−２５３４８０号公報、特開平８−２３８４３３号公報、特開平９−１０５８７号公報、特開２００１−９６１６２号公報）は、いずれも触媒前駆体中に含まれる（残存する）硝酸塩やアンモニウム塩等の塩類を触媒から除去する方法に関するものである。これらにおいては、例えば、特開平９−１０５８７号公報には、触媒中に残存するアンモニウム塩により触媒の化学的、物理的性質にばらつきを生じさせることが指摘されており、また、特開２００１−９６１６２号公報には、触媒前駆体中の塩および各種根が触媒性能に影響を及ぼすことが指摘されている。
【０００６】
【発明が解決しようとする課題】
しかしながら、これら従来方法によって製造された触媒は、工業的見地からは、活性、目的生成物の選択率や機械強度の面で未だ不十分であったり、触媒製造における再現性が乏しいといった問題があり、更なる改良が望まれている。
従って、本発明の目的は、活性、選択率および機械強度に優れた不飽和アルデヒドおよび／または不飽和カルボン酸合成用触媒を再現性よく製造するために好適な触媒の製造方法を提供することであり、本発明の別の目的は、その製造方法で得られた触媒を提供することであり、本発明のさらに別の目的は、その触媒の存在下に、プロピレン、イソブチレン、ｔ−ブチルアルコールおよびメチル−ｔ−ブチルエーテルから選ばれる少なくとも一種の化合物を原料とし、分子状酸素または分子状酸素含有ガスにより気相接触酸化することにより、対応する不飽和アルデヒドおよび／または不飽和カルボン酸を製造する方法を提供することである。
【０００７】
【課題を解決するための手段】
本発明者は、上記課題を解決するべく鋭意検討を行った。その結果、驚くべきことに、上記従来知見とは逆に、触媒として実際に使用される形状に成型する際に用いられる触媒前駆体として、むしろ、硝酸塩、アンモニウム塩などの塩類を一定の範囲内で含有させた方が、従来の方法によって製造された触媒よりも触媒性能および機械強度面で優れ、かつ、触媒製造における再現性も向上することを見出した。
さらに、本発明者は該触媒前駆体に添加する水の量を特定範囲に調整すれば、成型性に何ら問題はないことをも見出した。
【０００８】
本発明は以上のようにして完成された。
すなわち、本発明にかかる不飽和アルデヒドおよび／または不飽和カルボン酸合成用触媒は、モリブデン、ビスマスおよび鉄を必須成分とする原料塩水溶液または水性スラリーの加熱処理物（触媒前駆体Ｐ１）とバインダーの混合物（触媒前駆体Ｐ２）を成型、焼成してなる触媒であって、前記触媒前駆体Ｐ１の減量率が１０質量％以上４０質量％未満の範囲であることを特徴とする。
そして、本発明にかかる上記触媒の製造方法は、モリブデン、ビスマスおよび鉄を必須成分とする原料塩水溶液または水性スラリーを加熱処理して触媒前駆体Ｐ１を調製した後、Ｐ１にバインダーを添加、混合して触媒前駆体Ｐ２を調製し、Ｐ２を成型、焼成することにより、不飽和アルデヒドおよび／または不飽和カルボン酸合成用触媒を製造する方法において、前記触媒前駆体Ｐ１の減量率が１０質量％以上４０質量％未満の範囲であることを特徴とする。
【０００９】
ただし、触媒前駆体の減量率は、触媒前駆体Ｐ１を均一に混合して約１０ｇ精秤し、これを空気雰囲気下にて３００℃で１時間加熱した場合に下記式から算出される。
減量率（質量％）＝（触媒前駆体質量−加熱後の触媒前駆体質量）／触媒前駆体質量×１００
さらに、前記バインダーとして前記触媒前駆体Ｐ１の１００質量部に対して５質量部以上３０質量部以下の水を添加、混合することが好ましい。  
【００１０】
さらに、本発明にかかる、不飽和アルデヒドおよび／または不飽和カルボン酸の製造方法は、プロピレン、イソブチレン、ｔ−ブチルアルコール、およびメチル−ｔ−ブチルエーテルから選ばれる少なくとも一種の化合物を原料とし、分子状酸素または分子状酸素含有ガスにより気相接触酸化することにより、原料に対応する不飽和アルデヒドおよび／または不飽和カルボン酸を製造する方法において、本発明の触媒を用いることを特徴とする。
【００１１】
【発明の実施の形態】
本発明で使用するモリブデン、ビスマスおよび鉄を必須成分とする触媒としては、プロピレン、イソブチレン、ｔ−ブチルアルコールおよびメチル−ｔ−ブチルエーテルから選ばれる少なくとも1種の化合物を原料とし、気相接触酸化反応により対応する不飽和アルデヒドおよび／または不飽和カルボン酸を製造し得るものであればいずれも使用できるが、下記一般式（１）で表される複合酸化物触媒が好適に用いられる。
ＭｏａＷｂＢｉcＦｅｄＡｅＢｆＣgＤｈＥｉＯx        （１）
（ここで、Ｍｏはモリブデン、Ｗはタングステン、Ｂｉはビスマス、Ｆｅは鉄、Ａはコバルトおよびニッケルから選ばれる少なくとも一種の元素、Ｂはナトリウム、カリウム、ルビジウム、セシウムおよびタリウムから選ばれる少なくとも一種の元素、Ｃはホウ素、リン、クロム、マンガン、亜鉛、ヒ素、ニオブ、スズ、アンチモン、テルル、セリウムおよび鉛から選ばれる少なくとも一種の元素、Ｄはシリコン、アルミニウム、チタニウムおよびジルコニウムから選ばれる少なくとも一種の元素、Ｅはアルカリ土類金属から選ばれる少なくとも一種の元素、そしてＯは酸素であり、ａ、ｂ、ｃ、ｄ、ｅ、ｆ、ｇ、ｈ、ｉおよびｘはそれぞれＭｏ、Ｗ、Ｂｉ、Ｆｅ、Ａ、Ｂ、Ｃ、Ｄ、ＥおよびＯの原子比を表し、ａ＝１２の時、０≦ｂ≦５、０．１≦ｃ≦１０、０．１≦ｄ≦２０、１≦ｅ≦２０、０．００１≦ｆ≦５、０≦ｇ≦１０、０≦ｈ≦３０、０≦ｉ≦５であり、ｘはそれぞれの元素の酸化状態によって定まる数値である。）
上記触媒成分元素の出発原料については特段の制限はなく、一般にこの種の触媒に使用される金属元素のアンモニウム塩、硝酸塩、炭酸塩、塩化物、硫酸塩、水酸化物、有機酸塩、酸化物またはこれらの混合物を組み合わせて用いればよいが、アンモニウム塩および硝酸塩が好適に用いられる。
【００１２】
触媒原料塩の混合水溶液または水性スラリーは、この種の触媒に一般に用いられている方法により調製すればよく、例えば、上記触媒原料を水溶液とし、これらを順次混合すればよい。触媒原料の混合条件（混合順序、温度、圧力、ｐＨ等）については特に制限はない。こうして得られた触媒原料塩の混合水溶液または水性スラリーは必要に応じて濃縮乾固してケーキ状固形物を得る場合もある。前記触媒原料塩混合水溶液、水性スラリーまたはケーキ状固形物は加熱処理され、触媒前駆体Ｐ１を得る。
触媒前駆体Ｐ１を得るための加熱処理方法および触媒前駆体の形態については特に限定はなく、例えばスプレードライヤー、ドラムドライヤー等を用いて粉末状の触媒前駆体を得てもよいし、箱型乾燥機、トンネル型乾燥機等を用いて気流中で加熱してブロック状またはフレーク状の触媒前駆体を得てもよい。
【００１３】
触媒前駆体Ｐ１は、減量率が１０質量％以上４０質量％未満、好ましくは１３質量％以上３７質量％以下、より好ましくは１５質量％以上３５質量％以下となるように加熱処理条件を設定する。
触媒前駆体Ｐ１の減量率は、例えば箱型乾燥機を用いる場合、加熱ガス温度および／または加熱ガスの線速度および／または加熱処理時間を調節することで調整できる。加熱ガス温度が高いほど、加熱ガスの線速度が大きいほど、また、加熱処理時間が長いほど触媒前駆体Ｐ１の減量率を小さくすることができる。
減量分は、加熱処理により分解、揮発、昇華する触媒前駆体Ｐ１に残存している硝酸根、アンモニウム根等および水分である。（触媒前駆体Ｐ１に含有される硝酸塩、アンモニウム塩は高温で加熱することにより分解して触媒前駆体Ｐ１より除去される。すなわち減量率が高い触媒前駆体ほど、硝酸塩、アンモニウム塩などを高い割合で含有していることを意味する。）
上記した加熱ガス温度や加熱ガス線速などの加熱処理条件は、加熱装置（乾燥機）の種類や加熱装置の特性によって適宜選択されるべきであって一概に特定できないが、気体流通下、２３０℃以下の温度で３〜２４時間処理すればよい。
【００１４】
得られた触媒前駆体Ｐ１の減量率が４０質量％以上となった場合、加熱ガス温度を変えるなどの条件変更をして再度加熱処理を実施して減量率を上記範囲内に入るよう調整すればよい。減量率が４０質量％以上の触媒前駆体Ｐ１を使用した場合、続く成型工程での成型性が著しく悪化することに加え、触媒強度も大きく低下する。
触媒前駆体Ｐ１の減量率が１０質量％未満となった場合、触媒活性および目的生成物の収率が低下する傾向がある。
上記のように減量率を調整された触媒前駆体Ｐ１は、必要に応じて適当な粒度の粉体を得るための粉砕工程や分級工程を経て、続く成型工程に送る。
【００１５】
減量率が上記範囲内に調整された触媒前駆体Ｐ１に対し、続いて、バインダーを添加、混合し、触媒前駆体Ｐ２とする。
触媒前駆体Ｐ１に対して添加、混合するバインダーの種類は特に限定されず、例えば、触媒成型に用いることが可能な公知のバインダーを挙げることができるが、好ましくは、水である。
触媒前駆体Ｐ１に対して添加、混合するバインダーの量、好ましくは、触媒前駆体Ｐ１に対して添加、混合する水の量は、前記触媒前駆体Ｐ１の１００質量部に対して５質量部以上３０質量部以下であり、好ましくは８質量部以上２７質量部以下、より好ましくは１１質量部以上２４質量部以下である。
【００１６】
添加量が３０質量部より多くなると、触媒前駆体Ｐ２の成型性が悪化し、成型ができなくなる場合もある。添加量が５質量部未満だと触媒前駆体Ｐ２同士の結合が弱く、成型自体ができなくなるか成型できたとしても、触媒の機械強度が低くなる。押出成型の場合は、最悪の場合、成型機が壊れる。
触媒前駆体Ｐ１に添加される水は、各種物質の水溶液や各種物質と水との混合物の形でも添加できる。
水と共に添加される物質としては、成型性を向上させる成型助剤、触媒の強度を向上させる補強剤やバインダー、触媒に細孔を形成させる気孔形成剤として一般に用いられる物質などが挙げられる。これら物質としては、添加によって触媒性能（活性、目的生成物の選択性）に悪影響を及ぼさないものが好ましい。つまり、▲１▼焼成後に触媒中に残存しない物質の水溶液または水との混合物。▲２▼焼成後に触媒中に残存するとしても触媒性能に対して悪影響を及ぼさない物質からなる水溶液または水との混合物である。
【００１７】
上記▲１▼の具体例としては、エチレングリコール、グリセリン、プロピオン酸、マレイン酸、ベンジルアルコール、プロピルアルコール、ブチルアルコールまたはフェノール等の有機化合物や硝酸、硝酸アンモニウム、炭酸アンモニウムなどが挙げられる。
上記▲２▼の具体例としては、補強剤として一般に知られているシリカ、アルミナ、ガラス繊維、炭化珪素、窒化珪素などが挙げられる。本発明によれば、製造される触媒は実用上十分な機械強度を有しているが、更に高い機械強度が必要な場合、これら補強剤が添加される。
【００１８】
これら物質は、添加量が過剰な場合、触媒の機械強度が著しく低下するので、工業触媒として実用不可能な程度まで触媒の機械強度が低下しない程度の量を添加することが好ましい。
上記した各種物質の水溶液や各種物質と水との混合物の形で添加する場合、例えば、１００質量部の触媒前駆体Ｐ１に、２０質量部の５質量％エチレングリコール水溶液を添加して成型した場合、Ｐ１に添加された水の量は２０×（１−０．０５）＝１９質量部となる。
本発明で使用する触媒は触媒前駆体Ｐ２を一定の形状に成型した成型触媒であっても、あるいは触媒前駆体Ｐ２を一定の形状を有する任意の不活性担体に担持させた担持触媒であってもよいが、好ましくは、触媒前駆体Ｐ２を一定の形状に成型した成型触媒である。
【００１９】
担持触媒の場合、不活性担体としてはアルミナ、シリカ、シリカ・アルミナ、チタニア、マグネシア、ステアタイト、炭化ケイ素などを用いることができる。
触媒の成型方法は従来公知の方法でよく、例えば、押出成型法、造粒法（転動造粒装置、遠心流動コーティング装置）、マルメライザー法などの成型方法が適用できる。なかでも押出成型法が好適である。
触媒の形状は円柱状、リング状、球状、不定形等任意の形状を選択できる。
触媒の平均直径は１〜１５ｍｍ、好ましくは３〜１０ｍｍである。
得られた成型体を気流中で３５０〜６００℃、好ましくは４００℃〜５５０℃の温度で１〜１０時間程度焼成することで、目的とする不飽和アルデヒドおよび／または不飽和カルボン酸合成用触媒が得られる。
【００２０】
こうして得られた触媒の真密度に対する見掛け密度の比（触媒の見掛け密度／触媒の真密度）は好ましくは０．２５〜０．５５、より好ましくは０．３０〜０．５０である。
なお、本発明では、触媒の見掛け密度＝１／（１／真密度＋細孔容積）とする。
触媒の真密度に対する見掛け密度の比が０．２５未満の場合、細孔容積の増加に伴って細孔内拡散効率は上昇する場合があり、この場合、触媒の活性および目的生成物への選択率は向上するが、触媒強度が著しく低下するために好ましくない。
【００２１】
触媒の真密度に対する見掛け密度の比が０．５５より大きい場合は上記の逆となり、触媒強度は向上するが、触媒の活性および目的生成物への選択率が著しく低下するために好ましくない。
触媒の細孔容積としては、好ましくは０．２〜０．６ｃｍ3／ｇ、より好ましくは０．２５〜０．５５ｃｍ3／ｇである。
プロピレン、イソブチレン、ｔ−ブチルアルコール、およびメチル−ｔ−ブチルエーテルから選ばれる少なくとも一種の化合物を原料とし、分子状酸素または分子状酸素含有ガスにより気相接触酸化することにより、原料に対応する不飽和アルデヒドおよび／または不飽和カルボン酸を製造する方法としては、触媒として本発明の触媒を使用する点を除けば特に制限はなく、一般に用いられている装置、方法および条件下で実施することができる。
【００２２】
上記不飽和アルデヒドおよび／または不飽和カルボン酸を製造する方法において用いる原料ガスは、上述のように、プロピレン、イソブチレン、t−ブチルアルコールおよびメチル−ｔ−ブチルエーテルから選ばれる少なくとも1種の化合物であるが、本発明の効果がより一層発揮できる点で、好ましくはプロピレンである。すなわち、プロピレンを原料ガスとし、原料に対応する不飽和アルデヒドとしてアクロレイン、原料に対応する不飽和カルボン酸としてアクリル酸を製造する方法に対して本発明の触媒を用いることが好ましい。しかしながら、もちろん、イソブチレン、t−ブチルアルコールおよびメチル−ｔ−ブチルエーテルから選ばれる少なくとも1種の化合物を原料として、原料に対応する不飽和アルデヒドおよび／または不飽和カルボン酸を製造する方法にも本発明の触媒は好適である。
【００２３】
本発明における気相接触反応は通常の単流通法、あるいはリサイクル法で行ってもよく、反応器としては固定床反応器、流動床反応器、移動床反応器などを用いることができる。
上記反応条件としては、例えば、原料ガスとしてプロピレン、イソブチレン、t−ブチルアルコールおよびメチル−ｔ−ブチルエーテルから選ばれる少なくとも1種の化合物を１〜１５容量％、この原料ガスに対して容量比で１〜１０倍の範囲の分子状酸素および希釈剤としての不活性ガス、例えば、水蒸気、窒素および炭酸ガスなどからなる混合ガスを２５０〜４５０℃の温度範囲で０．１〜１ＭＰａの圧力下に３００〜５０００ｈｒ-1（ＳＴＰ）の空間速度で本発明の触媒と接触させて反応させればよい。
【００２４】
【実施例】
以下、実施例を挙げて本発明を更に詳細に説明するが、本発明はこれらの実施例によって何ら制限されるものではない。
なお、本明細書における転化率、選択率および収率はそれぞれ次の通り定義する。
転化率（モル％）＝（反応した出発原料のモル数）／（供給した出発原料のモル数）×１００
選択率（モル％）＝（生成した不飽和アルデヒドおよび不飽和酸のモル数）／（反応した出発原料のモル数）×１００
収率（モル％）＝（生成した不飽和アルデヒドおよび不飽和酸のモル数）／（供給した出発原料のモル数）×１００
また、触媒の真密度および細孔容積は以下の装置を用いて測定した。
【００２５】
真密度測定機器：Ｍｉｃｒｏｍｅｒｉｔｉｃｓ社製  ＡｕｔｏＰｙｃｎｏｍｅｔｅｒ１３２０
細孔容積測定機器：Ｍｉｃｒｏｍｅｒｉｔｉｃｓ社製  ＡｕｔｏＰｏｒｅIIIまた、本願発明では、以下の方法で測定した値を触媒の機械強度を表す指標として用いることとする。
（触媒強度測定方法）
内径２５ｍｍ、長さ５０００ｍｍのステンレス製反応管を鉛直方向に設置し、該反応管の下端を厚さ１ｍｍのステンレス製受け板で塞ぐ。約５０ｇの触媒を該反応管の上端から反応管内に落下させた後、反応管下端のステンレス製受け板を外し、反応管から触媒を静かに抜き出す。抜き出した触媒を目開き５ｍｍの篩で篩い、篩上に残った触媒の質量を計量する。
【００２６】
触媒強度（質量％）＝篩上に残った触媒の質量／反応管上端から落下させた触媒の質量×１００
すなわち、数値が高いほど触媒強度が高い。
（触媒製造例１：触媒（１）の調製）
純水１０Ｌを加熱撹拌しながらモリブデン酸アンモニウム１５００ｇとパラタングステン酸アンモニウム９６ｇを溶解し、さらに２０質量％シリカゾル４２５ｇを加えた。この混合液に、硝酸コバルト１０３０ｇ、硝酸ニッケル６１８ｇ、硝酸鉄２２９ｇ、硝酸カリウム５．７ｇを純水１０００ｍｌに溶解させた液を激しく攪拌しながら滴下した。続いて純水５００ｍｌに濃硝酸２５０ｍｌを加えた水溶液に硝酸ビスマス４４６ｇを溶解した液を激しく撹拌しながら滴下した。生成した懸濁液を加熱攪拌し、水の大部分を蒸発させ、ケーキ状固形物を得た。得られたケーキ状固形物を箱型乾燥機で加熱処理し（加熱ガス温度：１７０℃、加熱ガス線速：１．０ｍ/ｓｅｃ、加熱処理時間：１２時間）、ブロック状の触媒前駆体を得た。この触媒前駆体を粉砕したのち、減量率を測定したところ、１９．８質量％であった。次いで、純水を触媒前駆体粉末１ｋｇに対して１５０ｇの割合で添加して、１時間混練後、外径６ｍｍ、内径２ｍｍ、高さ６ｍｍのリング状に押し出し成型した。次いで、成型体を空気流通下４７０℃で５時間焼成して触媒（１）を得た。この触媒の酸素を除く金属元素組成は次の通りであった。
【００２７】
触媒（１）：Ｍｏ12Ｗ0.5Ｃｏ5Ｎｉ3Ｂｉ1.3Ｆｅ0.8Ｓｉ2Ｋ0.08
また、触媒（１）の真密度に対する見掛け密度の比（触媒の見掛け密度／触媒の真密度）は０．３７であった。さらに、触媒（１）の触媒強度は９８．３質量％であった。
触媒（１）の加熱処理条件、触媒前駆体Ｐ１の減量率、バインダーの種類、触媒前駆体Ｐ１の１００質量部に対するバインダーの添加量、触媒前駆体Ｐ１の１００質量部に対する水の添加量、および、真密度に対する見掛け密度の比（触媒の見掛け密度／触媒の真密度）、触媒強度を表１にまとめた。
【００２８】
（触媒製造例２：触媒（２）の調製）
再現性を確認するために、上記触媒製造例１と同様にして触媒（２）を得た。
触媒（２）の加熱処理条件、触媒前駆体Ｐ１の減量率、バインダーの種類、触媒前駆体Ｐ１の１００質量部に対するバインダーの添加量、触媒前駆体Ｐ１の１００質量部に対する水の添加量、および、真密度に対する見掛け密度の比（触媒の見掛け密度／触媒の真密度）、触媒強度を表１にまとめた。
（触媒製造例３〜１１：触媒（３）〜（１１）の調製）
上記触媒製造例１の触媒（１）の調製方法において、ケーキ状固形物の加熱処理条件（加熱ガス温度、加熱ガス線速、加熱処理時間）およびバインダーの添加量を変えた以外は触媒製造例１と同様にして触媒（３）〜（１１）をそれぞれ得た。
【００２９】
触媒（３）〜（１１）の加熱処理条件、触媒前駆体Ｐ１の減量率、バインダーの種類、触媒前駆体Ｐ１の１００質量部に対するバインダーの添加量、触媒前駆体Ｐ１の１００質量部に対する水の添加量、および、真密度に対する見掛け密度の比（触媒の見掛け密度／触媒の真密度）、触媒強度を表１にまとめた。
（触媒製造例１２：触媒（１２）の調製）
純水１０Ｌを加熱撹拌しながらモリブデン酸アンモニウム１５００ｇとパラタングステン酸アンモニウム９６ｇを溶解し、さらに２０質量％シリカゾル２１３ｇを加えた。この混合液に、硝酸コバルト１３６０ｇ、硝酸ニッケル２０６ｇ、硝酸鉄３７２ｇ、硝酸カリウム４．３ｇを純水１０００ｍｌに溶解させた液を激しく攪拌しながら滴下した。続いて純水５００ｍｌに濃硝酸２５０ｍｌを加えた水溶液に硝酸ビスマス４４６ｇを溶解した液を激しく撹拌しながら滴下した。生成した懸濁液を加熱攪拌し、水の大部分を蒸発させ、ケーキ状固形物を得た。得られたケーキ状固形物を箱型乾燥機で加熱処理し（加熱ガス温度：１７０℃、加熱ガス線速：１．０ｍ/ｓｅｃ、加熱処理時間：１２時間）、ブロック状の触媒前駆体を得た。この触媒前駆体を粉砕したのち、減量率を測定したところ、１９．９質量％であった。次いで、５０質量％の硝酸アンモニウム水溶液を触媒前駆体粉末１ｋｇに対して２８０ｇの割合で添加して、１時間混練後、外径６ｍｍ、内径２ｍｍ、高さ６ｍｍのリング状に押し出し成型した。次いで、成型体を空気流通下４８０℃で５時間焼成して触媒（１２）を得た。この触媒の酸素を除く金属元素組成は次の通りであった。
【００３０】
触媒（１２）：Ｍｏ12Ｗ0.5Ｃｏ6.6Ｎｉ1Ｂｉ1.3Ｆｅ1.3Ｓｉ1Ｋ0.06
触媒（１２）の加熱処理条件、触媒前駆体Ｐ１の減量率、バインダーの種類、触媒前駆体Ｐ１の１００質量部に対するバインダーの添加量、触媒前駆体Ｐ１の１００質量部に対する水の添加量、および、真密度に対する見掛け密度の比（触媒の見掛け密度／触媒の真密度）、触媒強度を表１にまとめた。
（触媒製造例１３、１４：触媒（１３）、（１４）の調製）
上記触媒製造例１２の触媒（１２）の調製方法において、バインダーの添加量を変えた以外は触媒製造例１２と同様にして触媒（１３）、（１４）をそれぞれ得た。
【００３１】
触媒（１３）、（１４）の加熱処理条件、触媒前駆体Ｐ１の減量率、バインダーの種類、触媒前駆体Ｐ１の１００質量部に対するバインダーの添加量、触媒前駆体Ｐ１の１００質量部に対する水の添加量、および、真密度に対する見掛け密度の比（触媒の見掛け密度／触媒の真密度）、触媒強度を表１にまとめた。
（触媒製造例１５：触媒（１５）の調製）
上記触媒製造例１２の触媒（１２）の調製方法と同様の方法で触媒前駆体粉末を得た。この触媒前駆体を粉砕したのち、５０質量％の硝酸アンモニウム水溶液を触媒前駆体粉末１ｋｇに対して６００ｇの割合で添加して、１時間混練後、外径６ｍｍ、内径２ｍｍ、高さ６ｍｍのリング状に押し出し成型しようとしたが、触媒前駆体の粘性が高くなり、成型ができなくなったため、成型を中断した。
【００３２】
（触媒製造例１６：触媒（１６）の調製）
上記触媒製造例１２の触媒（１２）の調製方法と同様の方法で触媒前駆体粉末を得た。この触媒前駆体を粉砕したのち、５０質量％の硝酸アンモニウム水溶液を触媒前駆体粉末１ｋｇに対して９０ｇの割合で添加して、１時間混練後、外径６ｍｍ、内径２ｍｍ、高さ６ｍｍのリング状に押し出し成型しようとしたが、成型機から異常音が聞こえ、異常振動も発生したので、成型を中断した。
（触媒製造例１７：触媒（１７）の調製）
純水１０Ｌを加熱撹拌しながらモリブデン酸アンモニウム１５００ｇとパラタングステン酸アンモニウム３８２ｇを溶解し、さらに２０質量％シリカゾル２１３ｇを加えた。この混合液に、硝酸コバルト１４４２ｇ、硝酸第二鉄４２９ｇ、硝酸セシウム８３ｇを純水１０００ｍｌに溶解させた液を激しく攪拌しながら滴下した。続いて純水５００ｍｌに濃硝酸２５０ｍｌを加えて酸性にした水溶液に硝酸ビスマス５１５ｇを溶解した液を激しく撹拌しながら滴下した。生成した懸濁液を加熱攪拌し、水の大部分を蒸発させ、ケーキ状固形物を得た。得られたケーキ状固形物を箱型乾燥機で加熱処理し（加熱ガス温度：１７０℃、加熱ガス線速：１．０ｍ/ｓｅｃ、加熱処理時間：１２時間）、ブロック状の触媒前駆体を得た。この触媒前駆体を粉砕したのち、減量率を測定したところ、２１．０質量％であった。次いで、５０質量％の硝酸アンモニウム水溶液を触媒前駆体粉末１ｋｇに対して２３０ｇの割合で添加して、１時間混練後、外径５．５ｍｍ、内径２ｍｍ、高さ５．５ｍｍのリング状に押し出し成型した。次いで、成型体を空気流通下５００℃で５時間焼成して触媒（１７）を得た。この触媒の酸素を除く金属元素組成は次の通りであった。
【００３３】
触媒（１７）：Ｍｏ12Ｗ2Ｃｏ7Ｂｉ1.5Ｆｅ1.5Ｓｉ1Ｃｓ0.6
触媒（１７）の加熱処理条件、触媒前駆体Ｐ１の減量率、バインダーの種類、触媒前駆体Ｐ１の１００質量部に対するバインダーの添加量、触媒前駆体Ｐ１の１００質量部に対する水の添加量、および、真密度に対する見掛け密度の比（触媒の見掛け密度／触媒の真密度）、触媒強度を表１にまとめた。
【００３４】
【表１】
0004242597.tif 000002
【００３５】
（実施例１〜１０、比較例１〜４）
溶融硝酸塩にて加熱した内径２５ｍｍのステンレス製反応管に、触媒製造例１〜１４で得られた触媒（１）〜（１４）をそれぞれ層長１０００ｍｍとなるように充填し、下記組成の反応ガスを空間速度１５００ｈ-1（ＳＴＰ）で導入してプロピレンの気相接触酸化反応を行った。結果を表２に示した。
プロピレン    ６容量％
空気          ５５容量％
水蒸気        ３０容量％
窒素          ９容量％
【００３６】
【表２】
0004242597.tif 000003
【００３７】
（実施例１１）
溶融硝酸塩にて加熱した内径２５ｍｍのステンレス製反応管に、触媒製造例１７で得られた触媒（１７）をそれぞれ層長１０００ｍｍとなるように充填し、下記組成の反応ガスを空間速度１５００ｈ-1（ＳＴＰ）で導入してイソブチレンの気相接触酸化反応を行った。
イソブチレン    ６容量％
空気          ６５容量％
水蒸気        １０容量％
窒素          １９容量％
反応温度３４０℃において、イソブチレン転化率は９８．１モル％、メタクロレイン＋メタクリル酸合計収率は８６．５モル％、メタクロレイン＋メタクリル酸合計選択率は８８．２モル％であった。
【００３８】
【発明の効果】
本発明によれば、活性、選択率および機械強度に優れた不飽和アルデヒドおよび／または不飽和カルボン酸合成用触媒を再現性よく製造するために好適な触媒の製造方法を提供することができ、その製造方法で得られた触媒を提供することができ、その触媒の存在下に、プロピレン、イソブチレン、ｔ−ブチルアルコールおよびメチル−ｔ−ブチルエーテルから選ばれる少なくとも一種の化合物を原料とし、分子状酸素または分子状酸素含有ガスにより気相接触酸化することにより、対応する不飽和アルデヒドおよび／または不飽和カルボン酸を製造する方法を提供することができ、その産業上の利用価値は極めて大きい。